(57)【要約】【課題】コンクリート塊から、モルタルの付着の少なく、しかも表面が滑らかで粒径の揃った高品質な再生骨材を得る。【解決手段】コンクリート廃材を、それに含まれる骨材１の最大外径寸法と略同寸法サイズのコンクリート塊Ｂに破砕処理する。次いで、有底円筒形の容器本体１１内に、複数個の突起物１６を有する円筒形の回転体１２を該容器本体１１と同心位置に回転自在に設けておき、該回転体１２と容器本体１１との間隙に所定量のコンクリート塊Ｂを投入したうえで、所定時間回転体１２を回転させることにより、コンクリート塊Ｂに対して擦り揉み処理を施して、骨材１の表面に付着のモルタル分２をこそぎ落として再生骨材Ｃを産生するバッチ方式の擦り揉み工程（Ｓ４）を行う。【選択図】図２
2005263530.tif 000002
【特許請求の範囲】
【請求項１】
コンクリート廃材を、それに含まれる骨材１の最大外径寸法と略同寸法サイズのコンクリート塊Ｂに破砕処理する破砕工程と、
有底円筒形の容器本体１１内に、複数個の突起物１６を有する円筒形の回転体１２を該容器本体１１と同心位置に回転自在に設けておき、該回転体１２と容器本体１１との間隙に所定量のコンクリート塊Ｂを投入したうえで、所定時間回転体１２を回転させることにより、コンクリート塊Ｂに対して擦り揉み処理を施して、骨材１の表面に付着のモルタル分２をこそぎ落として再生骨材Ｃを産生するバッチ方式の擦り揉み工程とを含むことを特徴とする再生骨材の製造方法。
【請求項２】
突起物１６と容器本体１１との対向間隔寸法ｔを、投入されるコンクリート塊Ｂに含まれる骨材１の最大外径寸法の1.２５倍以上、3.０倍以下に設定したうえで、回転体１２を、回転速度３０〜５０ｒｐｍで回転させて擦り揉み処理を行う請求項１記載の再生骨材の製造方法。
【請求項３】
骨材１の表面から剥がれ落ちたモルタル分２である微粉末を除去しながら、擦り揉み処理を行うようにしてある請求項１又は２記載の再生骨材の製造方法。
【請求項４】
有底円筒形の容器本体１１と、該容器本体１１内に回転自在に支持された円筒形の回転体１２とを備え、容器本体１１と回転体１２との間に投入されたコンクリート塊Ｂに対して、バッチ方式で所定時間、擦り揉み処理を施すことにより、コンクリート塊Ｂに含まれる骨材１の表面に付着のモルタル分２をこそぎ落として再生骨材Ｃを製造する装置であって、
回転体１２は、その回転中心が容器本体１１の円中心と一致した姿勢で、回転自在に支持されており、
回転体１２の外周面に、該回転体１２の高さ寸法と略同一の高さ寸法を有する断面略円弧状の複数個の突起物１６が、その円弧面を外方向に向けた姿勢で溶接固定されていることを特徴とする再生骨材製造装置。
【請求項５】
突起物１６と容器本体１１との対向間隔寸法ｔを、投入されるコンクリート塊Ｂに含まれる骨材１の最大外径寸法の1.２５倍以上、3.０倍以下に設定したうえで、回転体１２を回転速度３０〜５０ｒｐｍで回転させて擦り揉み処理を行う請求項４記載の再生骨材製造装置。
【請求項６】
突起物１６の外周面に、線状体１７が上下方向に伸びるように溶接固定されている請求項４又は５記載の再生骨材製造装置。
【請求項７】
回転体１２の外周面に、容器本体１１内に投入されたコンクリート塊Ｂを攪拌するための攪拌体１９が溶接固定されている請求項４又は５又は６記載の再生骨材製造装置。
【発明の詳細な説明】
【技術分野】
【０００１】
本発明は、建築廃棄物などから出たコンクリート廃材から再生骨材を再生する、再生骨材の製造方法、および再生骨材製造装置に関する。
【背景技術】
【０００２】
近年、処分場の不足、環境保全、資源の有効利用などの観点から、コンクリート廃材の再利用が強く求められており、これを破砕して骨材を取り出し、構造体コンクリートに再利用する検討が種々なされている。従来公知のコンクリート廃材の再生処理方法は、ジョークラッシャーやインペラークラッシャーなどで粗破砕して、所定の大きさのコンクリート塊とする工程と、コンクリート塊どうしを衝突させて、骨材の表面に付着のモルタル分を除去する擦り揉み工程と、振動ふるいや風ふるい等によって、骨材成分とモルタル分とに分離する篩い分け工程などの組み合わせで行われる。
【０００３】
上記のような再生処理方法において、最も重要な工程は擦り揉み工程であり、例えば特許文献１には、上下に開口を有する垂直円筒体と、該円筒体内で偏心回転自在に設けられたローターとを備える偏心ローター装置を用いて、骨材の表面に付着のモルタル分を除去する装置が記載されている。特許文献２では、偏心ローター装置内へ、コンクリート廃材と共に鉄球を投入することにより、コンクリート塊に作用する圧搾力を増大せしめて、擦り揉み効果の向上を図っている。また、同種の偏心ローター装置は、特許文献３などにも見受けられる。
【０００４】
【特許文献１】特開平６−３０７５５号公報（図１）
【特許文献２】特開２００１−２３９２５０号公報（図１）
【特許文献３】特開２００２−２１０３８０号公報（図１）
【発明の開示】
【発明が解決しようとする課題】
【０００５】
上記特許文献に記載の再生骨材製造装置は、所謂先入れ・先出し方式であり、垂直円筒体の上端開口部から投入されたコンクリート塊は、自重で円筒体内を落下し、下端開口部から排出される。つまり、当該装置によれば、先入れ・先出し方式で連続的に擦りもみ処理を行うことができるため、短時間に多量のコンクリート塊の処理が可能であり、生産性に優れる点で有用なものではある。
【０００６】
上記装置の問題は、モルタル分の除去が不十分となりやすく、得られた再生骨材の品質が低下しやすいことにある。つまり、円筒体内とローターとの間を自重で落下するコンクリート塊に対して擦りもみ処理を行うため、処理時間の調整が不可能であり、投入されるコンクリート塊の大きさ（粒径）やコンクリートの種別の違いに対応できず、モルタル分の除去が不完全となりやすい。かかる問題は、特に高強度コンクリートから再生骨材を製造する際に顕著となる。これは、第１に高強度コンクリートはモルタル分が多いこと、第２に高強度コンクリートのモルタルは、骨材以上に強度が強いため、比較的脆弱なモルタルを外部エネルギーを加えて剥ぎ取ろうとしても、骨材を抱き込んだモルタルは骨材ごと破壊されやすいこと、第３に砕石骨材は表面積が大きく、骨材とモルタルの付着が強固であるため、上記のような装置ではモルタルと骨材との間で破壊できず、結果的に骨材を破壊してしまい、出来上がった再生骨材が元のコンクリート塊に含まれる原骨材より小さくなってしまうなどの理由による。
【０００７】
本発明は、以上のような問題点を解決するためになされたものであり、その目的は、コンクリート塊から、モルタルの付着の少なく、しかも表面が滑らかで粒径の揃った高品質な再生骨材を得ることができる、再生骨材の製造方法、および再生骨材製造装置を提供することにある。本発明の目的は、従来の偏心ローター装置に比べて構造が簡素で安価に製造できる再生骨材製造装置、およびそれを用いた再生骨材の製造方法を提供することにある。
【課題を解決するための手段】
【０００８】
本発明は、図１および図２に示すごとく、コンクリート廃材を、それに含まれる骨材１の最大外径寸法と略同寸法サイズのコンクリート塊Ｂに破砕処理する破砕工程（Ｓ１、Ｓ２）と、有底円筒形の容器本体１１内に、複数個の突起物１６を有する円筒形の回転体１２を該容器本体１１と同心位置に回転自在に設けておき、該回転体１２と容器本体１１との間隙に所定量のコンクリート塊Ｂを投入したうえで、所定時間回転体１２を回転させることにより、コンクリート塊Ｂに対して擦り揉み処理を施して、骨材１の表面に付着のモルタル分２をこそぎ落として再生骨材Ｃを産生するバッチ方式の擦り揉み工程（Ｓ４）とを含むことを特徴とする再生骨材の製造方法である。
【０００９】
突起物１６と容器本体１１との対向間隔寸法ｔ（図４参照）を、投入されるコンクリート塊Ｂに含まれる骨材１の最大外径寸法の1.２５倍以上、3.０倍以下に設定したうえで、回転体１２を、回転速度３０〜５０ｒｐｍで回転させて擦り揉み処理を行うようにすることが好ましい。
【００１０】
骨材１の表面から剥がれ落ちたモルタル分２である微粉末を除去しながら、擦り揉み処理を行うことが好ましい。
【００１１】
本発明は、図３ないし図５に示すごとく、有底円筒形の容器本体１１と、該容器本体１１内に回転自在に支持された円筒形の回転体１２とを備え、容器本体１１と回転体１２との間に投入されたコンクリート塊Ｂに対して、バッチ方式で所定時間、擦り揉み処理を施すことにより、コンクリート塊Ｂに含まれる骨材１の表面に付着のモルタル分２をこそぎ落として再生骨材Ｃを製造する装置である。そして、回転体１２は、その回転中心が容器本体１１の円中心と一致した姿勢で、回転自在に支持されており、回転体１２の外周面には、該回転体１２の高さ寸法と略同一の高さ寸法を有する断面略円弧状の複数個の突起物１６が、その円弧面を外方向に向けた姿勢で溶接固定されていることを特徴とする。
【００１２】
突起物１６と容器本体１１との対向間隔寸法ｔを、投入されるコンクリート塊Ｂに含まれる骨材１の最大外径寸法の1.２５倍以上、3.０倍以下に設定したうえで、回転体１２を回転速度３０〜５０ｒｐｍで回転させて擦り揉み処理を行うことが好ましい。
【００１３】
突起物１６の外周面に、線状体１７を上下方向に伸びるように溶接固定することができる。
【００１４】
回転体１２の外周面に、容器本体１１内に投入されたコンクリート塊Ｂを攪拌するための攪拌体１９を溶接固定することができる。
【発明の効果】
【００１５】
本発明に係る再生骨材の製造方法によれば、従来の先入れ先出し方式の偏心ローター装置を用いた連続式の擦り揉み処理に代えて、バッチ方式の擦り揉み処理により、骨材１の表面に付着のモルタル分２をこそぎ落として、コンクリート塊Ｂから再生骨材Ｃを産生するようにしたので、コンクリート塊Ｂに含まれる骨材１の大きさに合わせて、突起物１６と容器本体１１との対向間隔寸法ｔ、回転体１２の回転速度などを適宜に調整して、確実な擦り揉み処理が行える。これにて、表面が滑らかで丸みがあり、しかも均一な粒形状を有するとともに、モルタル分２の付着の少ない高品質な再生骨材Ｃを確実に得ることができる。換言すれば、良好な吸水率値、粗粒率値、実績率値を備える高品質な再生骨材Ｃを得ることができる。
【００１６】
すなわち、従来の連続式の擦り揉み処理では、短時間で多量のコンクリート塊を処理できるものの、処理時間が数秒〜数十秒程度と極めて短く、しかも投入されたコンクリート塊どうしの衝突具合を制御することは実質的に不可能であるため、モルタル分の除去具合や粒径、粒形状にバラつきが生じることが避けられず、最終的に得られた再生骨材は品質の低いものとならざるを得ない。これに対して本発明のごとくバッチ方式で擦り揉み処理を行うようにしてあると、容器本体１１内に投入された全てのコンクリート塊Ｂに対して、均一条件で精度良く擦り揉み処理を施すことができるので、モルタル分２の除去具体や粒径、粒形状にバラつきは生じ難い。
【００１７】
加えて、バッチ方式の擦り揉み処理によれば、多種の骨材がミックスされることに由来するアルカリ反応性骨材のペシマム現象の発生をよく抑えることができる。ここでペシマム現象とは、単一の骨材では無害であったとしても、複数種の骨材が混じると無害でなくなることを意味する。本発明に係る再生骨材の製造方法ではバッチ方式で擦り揉み処理を行うため、意図的に異なる種類の原コンクリートを一つのバッチとして、バッチ毎にアルカリ骨材反応性試験を行うことで、混合された骨材の無害性を容易に確認できる。これは、雑多な原コンクリートを処理するリサイクル骨材プラントにとっては、極めて有用な効果であり、しかも再生骨材を利用したコンクリート建造物の耐久性向上に大いに貢献し得るものである。また、従来の連続方式の擦り揉み処理では実現不可能な効果でもある。
【００１８】
得られた再生骨材Ｃは、その表面が滑らかなため、骨材サイロのゲートで詰ることがない。したがって意図的にゲートを大きくする必要がなく、通常の生コンクリートプラントで製造できる。再生骨材Ｃどうしの滑りがよいため、単位水量が削減でき、施工性もよい。施工表面もバージン品と同等のものが得られる。本発明に係る製造方法は、乾式の製造方法であり、したがって湿式のような水処理が不要で、汚泥の処理費用もかからず、格段のコスト削減が可能である点でも有利である。
【００１９】
突起物１６と容器本体１１との対向間隔寸法ｔを、投入されるコンクリート塊Ｂに含まれる骨材１の最大外径寸法の1.２５倍以上、3.０倍以下に設定したうえで、回転体１２を３０〜５０ｒｐｍの速度で回転させて擦り揉み処理を行うことが好ましい。これは、対向間隔寸法ｔが1.２５倍未満である場合や、回転体１２の回転速度が５０ｒｐｍを超える場合には、コンクリート塊Ｂに加わる摩擦接触力が大きすぎるため、該コンクリート塊Ｂに含まれる骨材１が割れるおそれがあり、その結果、粗粒率や実績率の値が、一般的に高品質な生コンクリート用の再生骨材の目安とされる値（粗粒率：6.３０〜6.９０、実績率：６０％以上）を下回ること、および対向間隔寸法ｔが3.０倍を超える場合や回転体１２の回転速度が３０ｒｐｍを下回る場合には、コンクリート塊Ｂに加わる摩擦接触力が小さすぎるため、３０分程度の処理時間ではモルタル分２の除去が不十分となりやすく、その結果、吸水率が目安値（3.０％）を超えるなどの理由による。これに対して、対向間隔寸法ｔと回転体１２の回転速度の数値範囲の組み合わせを上記のごとくとしてあると、吸水率値、粗粒率値および実績率値ともに申し分のない、高品質な再生骨材Ｃが得られる。
【００２０】
骨材１の表面から剥がれ落ちたモルタル分２である微粉末を除去しながら、擦り揉み処理を行うようにしてあると、剥がれ落ちたモルタル分２がコンクリート塊Ｂどうしの間に介在することによって、擦り揉み処理精度が低下することをよく防ぐことができる。つまり、剥がれ落ちたモルタル分２が、コンクリート塊Ｂどうしの間でクッション材のように作用し、その結果、コンクリート塊Ｂに加わる摩擦接触力が低下することをよく防ぐことができる。モルタル分２の除去方法としては、図４に示すごとく容器本体１１の底面に網２０を設けて、該網２０からモルタル分２を排出する方法のほか、ブロアーで容器本体１１内に空気を送り込み、発生する塵を集塵機で集める方法を挙げることができる。
【００２１】
本発明に係る再生骨材製造装置１０では、有底円筒形の容器本体１１と、該容器本体１１と同心状に回転自在に支持された円筒形の回転体１２と、回転体１２の外周面に溶接固定された突起物１６とからなるものとした。この再生骨材製造装置１０は、従来例の偏心ローター装置に比べて構造が簡単で部品点数が少なくて済み、さらにコンパクトな全体構造にできる。したがって安価にして、中小量のコンクリート塊を処理するのに適している。この装置は、生コンクリートを混練するためのパン型ミキサーを改造することによっても得ることができ、その点でも安価に製造できる。
【００２２】
この装置によれば、回転体１２の外周面に溶接固定された突起物１６で、容器本体１１内に投入されたコンクリート塊Ｂに圧縮力を与えて、互いに摩擦接触させ、これにより骨材１の表面に付着したモルタル分２をこそぎ落とすことができる。したがって、処理対象であるコンクリート塊Ｂの種別や大きさなどに応じて、回転体１２に溶接固定される突起物１６を大小に変更して、突起物１６と容器本体１１の内壁面との対向間隔寸法ｔを調整して、確実な擦り揉み処理が行える。これにて、均一で丸みのある粒形状を有するとともに、モルタル分２の付着の少ない高品質な再生骨材Ｃを確実に得ることができる。
【００２３】
突起物１６と容器本体１１との対向間隔寸法ｔを、投入されるコンクリート塊Ｂに含まれる骨材１の最大外径寸法の1.２５倍以上、3.０倍以下に設定したうえで、回転体１２を３０〜５０ｒｐｍの速度で回転させて擦り揉み処理を行うことが好ましく、これにより、先の製造方法において示したように、吸水率、粗粒率および実績率ともに申し分のない、高品質な再生骨材Ｃが得られる。
【００２４】
図３に示すように、突起物１６の外周面に線状体１７を上下方向に伸びるように溶接固定してあると、コンクリート塊Ｂが突起物１６の外面で滑ることをよく抑えて、擦り揉み処理の精度や処理効率の向上を図ることできる。
【００２５】
回転体１２の外周面に、容器本体１１内に投入されたコンクリート塊Ｂを攪拌するための攪拌体１９を溶接固定してあると、コンクリート塊Ｂが容器本体１１内の一箇所に留まることを防いで、投入されたコンクリート塊Ｂの全体に対して均一に擦り揉み処理を施すことができる。したがって、バッチ内において品質にばらつきが生じることを抑えて、高品質な再生骨材Ｃを確実に得ることができる。攪拌体１９は、図４および図５に示すように、回転体３の回転方向（図４の矢印方向）に向かって下り傾斜するような螺旋状を呈するものとすることが好ましく、これにより回転体３の回転に伴ってコンクリート塊Ｂを下方から上方に向かって掻き揚げて、万遍無く攪拌することができる。
【発明を実施するための最良の形態】
【００２６】
図１に、本発明に係る再生骨材の製造方法を、図２に各工程後のコンクリートの状態を示す。かかる再生骨材の製造方法は、コンクリート廃材を破砕する破砕工程、骨材表面に付着のモルタル分をこそぎ取る擦り揉み工程、骨材とモルタル分とを分離する篩い分け処理とに大別できる。
【００２７】
破砕工程は、一次破砕工程（Ｓ１）と二次破砕工程（Ｓ２）とからなる。一次破砕工程（Ｓ１）においては、ジョークラッシャー等を用いて、建築廃棄物などから出たコンクリート廃材を、該コンクリート廃材に含まれる骨材１の最大外形寸法の1.５倍程度の粒径寸法に破砕する（図２（ａ）参照）。このとき骨材１は、その表面が多量のモルタル分２で覆われた状態となっている。二次破砕工程（Ｓ２）においては、インペラークラッシャー等を用いて、一次破砕工程を経たコンクリート廃材Ａを、骨材１の最大外形寸法と略同寸法サイズのコンクリート塊Ｂに破砕する（図２（ｂ）参照）。破砕後のコンクリート塊Ｂを振動篩いにかけて（Ｓ３）、篩い上に残ったコンクリート塊Ｂを以後の擦り揉み工程（Ｓ４）に送る。ここでは、５mmのスリットを有する振動篩いを用いて、篩い分け処理を行った。尤も、篩い上に残ったコンクリート塊Ｂのうち、著しく粒径寸法の大きなものは再度二次破砕工程（Ｓ２）に戻した。
【００２８】
擦り揉み工程（Ｓ４）では、容器本体１１内に投入されたコンクリート塊Ｂに対して、所定時間、バッチ方式で擦り揉み処理を施した。ここでバッチ方式とは、非連続的、すなわち間欠式に処理する方式を意味する。かかるバッチ方式の擦り揉み工程（Ｓ４）により、図２（ｃ）に示すごとく、骨材１の表面に付着のモルタル分２をこそぎ落として、コンクリート塊Ｂから再生骨材Ｃ（粗骨材製品）を製造した。
【００２９】
擦り揉み工程（Ｓ４）においては、図３ないし図５に示すような再生骨材製造装置１０を用いた。この再生骨材製造装置１０は、生コンクリートを混練するためのパン型ミキサーを改造してなるものであって、有底円筒形の容器本体１１と、該容器本体１１内で回転自在に支持された円柱形の回転体１２とを備える。回転体１２の主軸１３には、モータ１５が連結されており、回転体１２は、その回転中心が容器本体１１の円中心と一致した姿勢で、垂直姿勢で回転自在に支持されている。回転体１２の好適な回転速度は、３０〜５０ｒｐｍである。
【００３０】
図１において符号１６は、回転体１２の外周面に溶接固定された突起物を示す。突起物１６は、回転体１２の上下の長さ寸法と略同一の長さ寸法を有する上下方向に長いＵ字状の半筒体であり、その円弧面を外方向に向けた姿勢で回転体１２の外周面に突出状に溶接固定されている。本発明における回転体１２に溶接固定される突起物１６の好適な個数は２〜８個であり、図示例には、回転体１２の円筒の対向壁面位置に、一対の突起物１６・１６を設けた例を示す。
【００３１】
突起物１６の外周面と容器本体１１の内壁面との対向間隙寸法、より詳しくは突起物１６の円弧面の頂点部と容器本体１１の内壁面との対向間隙寸法ｔは、投入されるコンクリート塊Ｂに含まれる骨材１の最大外径寸法の1.２５倍以上、3.０倍以下に設定する。例えば、コンクリート塊Ｂに含まれる骨材１の最大外形寸法が２０mm程度である場合には、対向間隔寸法ｔの好適な数値範囲は、２５〜６０mmである。
【００３２】
各突起物１６の外周面には、二本の滑り止め用の鉄筋（線状体）１７が溶接固定されている。鉄筋１７の上下の長さ寸法は、突起物１６のそれと略同一である。鉄筋１７・１７は、突起物１６の円弧面の頂点部を避けて溶接固定されている。
【００３３】
図４および図５において、符号１９は回転体３の外周面に溶接固定された、一対の攪拌体を示す。各攪拌体１９は、回転体３の回転方向（図４の矢印方向）に向かって下り傾斜するような螺旋状を呈しており、回転体３の回転時にコンクリート塊Ｂを下方から上方に向かって掻き揚げる。これにて、コンクリート塊Ｂが容器本体１１内の一箇所に留まることを防いで、投入されたコンクリート塊Ｂの全体に対して均一に擦り揉み処理を施すことができるので、バッチ内において品質にばらつきが生じることを抑えて、高品質な再生骨材Ｃを確実に得ることができる。
【００３４】
加えて本実施形態に係る再生骨材製造装置１０では、容器本体１１の底面に直径５mm程度の孔を有する網２０を張って、コンクリート塊Ｂから出たモルタル分２（骨材１の表面から剥がれ落ちたモルタル分２）を、網２０を介して容器本体１１から排出するようにしている。これにより、コンクリート塊Ｂどうしの間に剥がれ落ちたモルタル分２が入って、いわばクッション材のように作用することを防ぐことができるので、コンクリート塊Ｂに作用する摩擦接触力の低下を防いで、擦り揉み処理精度の向上を図ることができる。
【００３５】
以上のような再生骨材製造装置１０を用いて、３０分〜９０分程度、バッチ方式の擦り揉み処理（Ｓ４）を行うことにより、図２（ｃ）に示すごとく、骨材１の表面に付着のモルタル分２をこそぎ落として、コンクリート塊Ｂから丸みのある再生骨材Ｃを製造することができる。最後に、済み揉み処理された再生骨材Ｃを、５mmのスリットを有する振動篩いにかけて、５mmオーバーの粒子を再生粗骨材製品とした（Ｓ５）。
【実施例】
【００３６】
（実施例１）
再生骨材製造装置１０の回転体１２の回転数（ｒｐｍ）、突起物１６と容器本体１１との対向間隔寸法ｔ（mm）などを以下のＮo.１〜１５のように変化させて実験を行った。その結果を以下の表１に示す。なお、本実施例においては、内半径寸法が１４０cmの容器本体１１内に、９１cmの外半径寸法を有する回転体１２が内設された再生骨材製造装置１０を用いた。対向間隔寸法ｔは、回転体１２に溶接固定される突起物１６を大小に変化させることで調整した。投入されるコンクリート塊Ｂは、強度２４ＫＮ／mmに硬化したコンクリート廃材をジョークラッシャーに投入して４０mm以下とし、さらにインペラークラッシャーにて２５mm以下に粉砕したコンクリート塊Ｂ（図２参照）を用いた。コンクリート塊Ｂの投入量は約６０kgとした。処理対象となるコンクリート塊Ｂに含まれる粗骨材１は大津市産の粘板岩であり、その特性は、粗骨材寸法２０mm、粗粒率6.６７、実績率５9.４０％、表乾比重2.６８ｇ／cm3 であった。回転体１２の外周面に溶接固定される突起物１６の個数は８個、製造時間（擦り揉み処理時間）は３０分、攪拌体１９の個数は二つとし、これら数値は固定とした。
【００３７】
本発明者等は、かかる擦り揉み処理により、吸水率が3.００％以下、祖粒率が6.３０〜6.９０、実績率が６０％以上の再生骨材Ｃを得ることを目標とした。すなわち、本発明者等は、上記のような特性を有するものが、品質に優れた生コンクリート用の再生骨材Ｃであると考えており、得られた再生骨材Ｃにおける各試験値が、上記の数値範囲に含まれるか否かで判定を行った。なお、各試験の試験方法は、吸水率：ＪＩＳＡ１１１０、粗粒率：ＪＩＳＡ１１０２、実績率：ＪＩＳＡ１１０４に準じて行った。
【００３８】
【表１】
2005263530.tif 000003
【００３９】
まず、Ｎo.１、２のごとく、対向間隔寸法ｔを、コンクリート塊Ｂに含まれる骨材１の最大粒径寸法（２０mm）の１倍以下である１５mmとなるようにして、投入されたコンクリート塊Ｂに対して擦り揉み処理を行った。すなわち、回転体１２の外周面に容器本体１１の内壁面との対向間隔寸法ｔが１５mmとなるように設定された突起物１６を溶接固定して処理を施した。その結果、回転数を３０ｒｐｍとした場合（Ｎo.１）でも、回転数を５０ｒｐｍとした場合（Ｎo.２）でも、得られた再生骨材Ｃは吸水率は良好な値を示すものの、粗粒率や実績率が目標値を下回ることがわかった。これは、対抗間隔寸法ｔ（１５mm）が、コンクリート塊Ｂに含まれる骨材１の最大骨材寸法（２０mm）に対して小さいため、該骨材１の表面に付着のモルタル分２を良くこそぎ落とすことができ、したがって吸水率値は良好な値を示すものの、コンクリート塊Ｂに作用する摩擦接触力が大きすぎるために、骨材１が割れるなどして得られた再生骨材Ｃの粒が細かくなりすぎ（粗粒率）、また粒形が丸みをおびないものとなったこと（実績率）によると考える。なお、同様の対向間隔寸法ｔで、回転数を５０ｒｐｍ以上とした場合には、より一層粗粒率や実績率が低下することを本発明者等は確認している。
【００４０】
次に回転体１２の外周面に、対向間隔寸法ｔがコンクリート塊Ｂに含まれる骨材１の最大粒径寸法（２０mm）の1.２５倍である２５mmとなるように設定された突起物１６を溶接固定して、投入されたコンクリート塊Ｂに対して擦り揉み処理を施した。そこでは、２０〜６０ｒｐｍに適宜に回転体１２の回転数を変化させた。その結果をＮo.３〜６に示す。これらより、回転数が２０ｒｐｍの場合（Ｎo.３）には、擦り揉み処理が不十分で吸水率、粗粒率および実績率の各試験値が目標値を下回るが、回転数が３０ｒｐｍとなると（Ｎo.４）、これら試験値が目標値を充足することがわかる。また、回転数が５０ｒｐｍでは、各試験値は目標値を充足しているが（Ｎo.５）、回転数が６０ｒｐｍとなると（Ｎo.６）、粗粒率と実績率が目標値外となることがわかる。
【００４１】
次に、対向間隔寸法ｔを、コンクリート塊Ｂに含まれる骨材１の最大粒径寸法（２０mm）の2.５倍である５０mmに設定して擦り揉み処理を施した（Ｎo.７〜９）。その結果、回転体１２の回転数が３０ｒｐｍの場合（Ｎo.７）、或いは５０ｒｐｍの場合には（Ｎo.８）、各試験値は目標値を充足していたが、回転数が６０ｒｐｍとなると（Ｎo.９）、粗粒率と実績率が目標値外となることが確認できた。
【００４２】
同様に、対向間隔寸法ｔを、コンクリート塊Ｂに含まれる骨材１の最大粒径寸法（２０mm）の３倍である６０mmに設定して擦り揉み処理を施した（Ｎo.１０〜１３）。その結果、回転体１２の回転数が２０ｒｐｍの場合（Ｎo.１０）には、擦り揉み処理が不十分で吸水率が目標値を下回った。回転数が３０ｒｐｍの場合（Ｎo.１１）、或いは５０ｒｐｍの場合には（Ｎo.１２）、各試験値は目標値を充足していた。回転数が６０ｒｐｍとなると（Ｎo.１３）、粗粒率と実績率が目標値外となった。
【００４３】
最後に、対向間隔寸法ｔを、コンクリート塊Ｂに含まれる骨材１の最大粒径寸法（２０mm）の3.５倍である７０mmに設定して擦り揉み処理を施した（Ｎo.１４、１５）。その結果、回転体１２の回転数が３０ｒｐｍの場合（Ｎo.１４）でも、５０ｒｐｍの場合（Ｎo.１５）でも、擦り揉み処理が不十分で吸水率が目標値を下回った。
【００４４】
以上より、コンクリート塊Ｂに含まれる骨材１の最大粒径寸法に対する対向間隔寸法ｔの好適な値は1.２５倍〜3.０倍の範囲にあり、しかも回転体１２の好適な値は回転数は３０〜５０ｒｐｍにあることがわかる。すなわち、これら対向間隔寸法ｔの値と回転数の値との組み合わせにより、本発明の目標とする高品質な再生骨材Ｃが得られることが確認できた。
【００４５】
（実施例２）
実施例１と同様の再生骨材製造装置１０を用いて、擦り揉み処理を行った。本実施例２で処理対象となるコンクリート塊Ｂに含まれる骨材１は、大津市産の粘板岩であり、その特性は、粗骨材寸法（コンクリート塊Ｂに含まれる最大骨材寸法）４０mm、粗粒率6.９１、実績率６0.５０％、表乾比重2.６８ｇ／cm3 であった。再生骨材製造装置１０の回転体１２の回転数（ｒｐｍ）、突起物１６と容器本体１１との対向間隔寸法ｔ（mm）などを以下のＮo.１６〜３４のように変化させて実験を行った。その結果を以下の表２に示す。
【００４６】
【表２】
2005263530.tif 000004
【００４７】
表２より、骨材１の最大骨材寸法が４０mmの場合でも、対向間隔寸法ｔの好適な値は、当該最大骨材寸法値の1.２５倍〜3.０倍（５０〜１２０mm）の範囲にあり、しかも回転体１２の好適な値は回転数は３０〜５０ｒｐｍにあることがわかる。すなわち、これら対向間隔寸法ｔの値と回転数の値との組み合わせにより、本発明の目標とする高品質な再生骨材Ｃが得られることが確認できた。
【００４８】
（実施例３）
実施例１と同様の再生骨材製造装置１０を用いて、擦り揉み処理を行った。本実施例３で処理対象となるコンクリート塊Ｂに含まれる骨材１は、京都市産の硬質砂岩であり、その特性は、粗骨材寸法（コンクリート塊Ｂに含まれる最大骨材寸法）２０mm、粗粒率6.７１、実績率５9.４０％、表乾比重2.６５ｇ／cm3 であった。再生骨材製造装置１０の回転体１２の回転数（ｒｐｍ）、突起物１６と容器本体１１との対向間隔寸法ｔ（mm）などを以下のＮo.３５〜４９のように変化させて実験を行った。その結果を以下の表３に示す。
【００４９】
【表３】
2005263530.tif 000005
【００５０】
表３より、骨材１の種別を変更した場合でも、対向間隔寸法ｔの好適な値は、当該最大骨材寸法値の1.２５倍〜3.０倍（５０〜１２０mm）の範囲にあり、しかも回転体１２の好適な値は回転数は３０〜５０ｒｐｍにあることがわかる。すなわち、これら対向間隔寸法ｔの値と回転数の値との組み合わせにより、本発明の目標とする高品質な再生骨材Ｃが得られることが確認できた。
【００５１】
上記実施例においては、回転体１２に溶接固定される突起物１６の個数は８個としたが、当該突起物１６の個数は、２〜８個の範囲で適宜に変えることができる。また、突起物１６の個数の大小と、必要とされる処理時間との間には、反比例の関係があることも本発明者等は確認している。
【図面の簡単な説明】
【００５２】
【図１】本発明に係る再生骨材の製造方法を示すフローチャートである。
【図２】（ａ）は一次破砕後のコンクリート廃材、（ｂ）は二次破砕後のコンクリート塊、（ｃ）は擦り揉み処理後の再生骨材の状態を示す。
【図３】本発明に係る再生骨材製造装置の縦断側面図である。
【図４】再生骨材製造装置の平面図である。
【図５】再生骨材製造装置の要部の縦断側面図である。
【符号の説明】
【００５３】
１  骨材
２  モルタル分
１０  再生骨材製造装置
１１  容器本体
１２  回転体
１６  突起物
１７  線状体
１９  攪拌体
Ａ  一次破砕後のコンクリート廃材
Ｂ  二次破砕後のコンクリート塊
Ｃ  再生骨材
ｔ  突起物と容器本体との対向間隔寸法
【図１】
2005263530.tif 000006
【図２】
2005263530.tif 000007
【図３】
2005263530.tif 000008
【図４】
2005263530.tif 000009
【図５】
2005263530.tif 000010